(57)【要約】【課題】従来の蛍光体より一層輝度の高い真空紫外線励起発光素子用の蛍光体を提供する。【解決手段】一般式Ｍ１２Ｍ２Ｏ４（式中のＭ１はＭｇ、Ｃａ、ＳｒおよびＢａからなる群より選ばれる１種以上であり、Ｍ２はＳｉおよびＧｅからなる群より選ばれる１種以上である。）により表される化合物に付活剤としてＬｎ（Ｃｅ、Ｐｒ、Ｎｄ、Ｐｍ、Ｓｍ、Ｅｕ、Ｔｂ、Ｄｙ、Ｈｏ、Ｅｒ、Ｔｍ、ＹｂおよびＭｎからなる群より選ばれる１種以上）が含有されてなる真空紫外線励起発光素子用の蛍光体。一般式（Ｍｘ１−ａＥｕａ）ＭｇＳｉＯ４（式中のＭ１はＣａ、ＳｒおよびＢａからなる群より選ばれる１種以上であり、ａは０．００１以上０．５以下である。）で表される化合物からなる前記記載の蛍光体。【選択図】　　　　　なし【特許請求の範囲】
【請求項１】
一般式Ｍ１２Ｍ２Ｏ４（式中のＭ１はＭｇ、Ｃａ、ＳｒおよびＢａからなる群より選ばれる１種以上であり、Ｍ２はＳｉおよびＧｅからなる群より選ばれる１種以上である。）により表される化合物に、付活剤としてＬｎ（Ｃｅ、Ｐｒ、Ｎｄ、Ｐｍ、Ｓｍ、Ｅｕ、Ｔｂ、Ｄｙ、Ｈｏ、Ｅｒ、Ｔｍ、ＹｂおよびＭｎからなる群より選ばれる１種以上）が含有されてなることを特徴とする真空紫外線励起発光素子用の蛍光体。
【請求項２】
一般式Ｍ１２Ｍ２Ｏ４により表される化合物が、該一般式においてＭ１がＭｘ（Ｃａ、ＳｒおよびＢａからなる群より選ばれる１種以上）とＭｇからなり、一般式ＭｘＭｇＭ２Ｏ４（Ｍ２は前記と同じ意味を有する。）により表される化合物である請求項１記載の蛍光体。
【請求項３】
ＬｎがＥｕおよびＭｎからなる群より選ばれる１種以上である請求項１または２に記載の蛍光体。
【請求項４】
一般式（Ｍｘ１−ａＥｕａ）ＭｇＳｉＯ４（式中のＭｘは前記と同じ意味を有し、ａは０．００１以上０．５以下である。）により表される化合物からなる請求項１〜３のいずれかに記載の蛍光体。
【請求項５】
請求項１〜４のいずれかに記載の蛍光体を含有してなることを特徴とする真空紫外線励起発光素子。
【発明の詳細な説明】
【０００１】
【発明の属する技術分野】
本発明は、プラズマディスプレイパネル（以下「ＰＤＰ」という。）および希ガスランプなどの真空紫外線励起発光素子に好適な蛍光体に関するものである。
【０００２】
【従来の技術】
蛍光体はＰＤＰや希ガスランプなどの真空紫外線励起発光素子に用いられている。真空紫外線によって励起して発光させる蛍光体はすでに知られている。例えば、ケイ酸塩蛍光体としては、Ｚｎ２ＳｉＯ４：Ｍｎが緑色蛍光体として、また例えば、アルミン酸塩蛍光体としては、ＢａＭｇＡｌ１０Ｏ１７：Ｅｕが青色蛍光体として、ＢａＡｌ１２Ｏ１９：Ｍｎが緑色蛍光体として、また例えば、ホウ酸塩蛍光体としては、（Ｙ，Ｇｄ）ＢＯ３：Ｅｕが赤色蛍光体として実用化されている。しかしながら、これら真空紫外線励起発光素子用の蛍光体にはさらなる輝度の向上が望まれている。
【０００３】
そこで、真空紫外線励起発光素子用の蛍光体として、ＣａＭｇＳｉ２Ｏ６：Ｅｕにより表わされるケイ酸塩蛍光体が提案されている（例えば、非特許文献１参照。）が、輝度は十分ではなかった。
【０００４】
【非特許文献１】
「イクステンディッド・アブストラクツ・オブ・ザ・シックスス・インターナショナル・コンファランス・オン・ザ・サイエンス・アンド・テクノロジー・オブ・ディスプレイ・フォスファーズ（Ｅｘｔｅｎｄｅｄ　ａｂｓｔｒａｃｔｓ　ｏｆ　ｔｈｅ　ｓｉｘｔｈ　ｉｎｔｅｒｎａｔｉｏｎａｌ　ｃｏｎｆｅｒｅｎｃｅ　ｏｎ　ｔｈｅ　ｓｃｉｅｎｃｅ　ａｎｄ　ｔｅｃｈｎｏｌｏｇｙ　ｏｆ　ｄｉｓｐｌａｙ　ｐｈｏｓｐｈｏｒｓ）」，（米国），ソサエティ　フォア　インフォメーション　ディスプレイ（Ｓｏｃｉｅｔｙ　ｆｏｒ　ｉｎｆｏｒｍａｔｉｏｎ　ｄｉｓｐｌａｙ），２０００年１１月６日，ｐ．２１−２４
【０００５】
【発明が解決しようとする課題】
本発明の目的は、従来の蛍光体より一層輝度の高い真空紫外線励起発光素子用の蛍光体を提供することにある。
【０００６】
【課題を解決するための手段】
本発明者らは、斯かる状況下、上記の課題を解決すべく鋭意研究を重ねた結果、特定の組成を有するケイ酸塩および／またはゲルマン酸塩に付活剤が含有されてなる蛍光体が真空紫外線励起発光素子用として高い輝度を示すことを見出し、本発明を完成するに至った。
【０００７】
すなわち本発明は、一般式Ｍ１２Ｍ２Ｏ４（式中のＭ１はＭｇ、Ｃａ、ＳｒおよびＢａからなる群より選ばれる１種以上であり、Ｍ２はＳｉおよびＧｅからなる群より選ばれる１種以上である。）により表される化合物に付活剤としてＬｎ（Ｃｅ、Ｐｒ、Ｎｄ、Ｐｍ、Ｓｍ、Ｅｕ、Ｔｂ、Ｄｙ、Ｈｏ、Ｅｒ、Ｔｍ、ＹｂおよびＭｎからなる群より選ばれる１種以上）が含有されてなる真空紫外線励起発光素子用の蛍光体を提供する。また本発明は、前記記載の蛍光体を含有してなる真空紫外線励起発光素子を提供する。
【０００８】
【発明の実施の形態】
以下に本発明について詳しく説明する。
本発明の真空紫外線励起発光素子用の蛍光体は、一般式
Ｍ１２Ｍ２Ｏ４　　　　　（Ｉ）
（式中のＭ１、Ｍ２は前記と同じ意味を有する。）により表される化合物に付活剤としてＣｅ、Ｐｒ、Ｎｄ、Ｐｍ、Ｓｍ、Ｅｕ、Ｔｂ、Ｄｙ、Ｈｏ、Ｅｒ、Ｔｍ、ＹｂおよびＭｎからなる群より選ばれる１種以上であるＬｎが含有されてなる蛍光体である。Ｍ１、Ｍ２がそれぞれ上記の元素以外の元素である場合、または付活剤Ｌｎが上記以外の元素である場合は、真空紫外線励起によって従来の蛍光体より一層高い輝度を示す蛍光体とならない。
【０００９】
一般式（Ｉ）において、Ｍ１がＭｘ（Ｃａ、ＳｒおよびＢａからなる群より選ばれる１種以上）とＭｇからなり、一般式
ＭｘＭｇＭ２Ｏ４　　　　　　（ＩＩ）
（Ｍ２は前記と同じ意味を有する。）により表される化合物に付活剤としてＬｎ（Ｌｎは前記と同じ意味を有する。）が含有されてなる蛍光体が、真空紫外線励起により高い輝度を示すので、好ましい。
【００１０】
付活剤Ｌｎとしては、ＥｕとＭｎから選ばれる１種以上である場合において、蛍光体が、真空紫外線励起により高い輝度を示すので好ましい。
【００１１】
また前記一般式（ＩＩ）において、Ｍ２がＳｉであり、付活剤ＬｎがＥｕであり、一般式
（Ｍｘ１−ａＥｕａ）ＭｇＳｉＯ４　　　（ＩＩＩ）
（式中のＭｘは前記と同じ意味を有する。）で表される化合物からなる蛍光体が真空紫外線励起発光素子用としてさらに好ましい。ａは０．００１以上０．５以下の範囲がより好ましく、０．０１以上０．２以下の範囲がさらに好ましい。
【００１２】
次に本発明の蛍光体を製造する方法について説明する。
本発明の蛍光体の製造方法は特に限定されるものではなく、例えば、所定の金属化合物の混合物を焼成することにより製造することができる。所定の金属化合物の混合物は、焼成により一般式Ｍ１２Ｍ２Ｏ４（式中のＭ１、Ｍ２は前記と同じ意味を有する。）により表される化合物に付活剤としてＬｎ（Ｌｎは前記と同じ意味を有する。）が含有されてなる蛍光体になりうる混合物である。
【００１３】
例えば、本発明の蛍光体の例として、組成式Ｃａ０．９５Ｅｕ０．０５ＭｇＳｉＯ４で表される蛍光体を挙げると、該蛍光体は、ＣａＣＯ３、Ｅｕ２Ｏ３、ＭｇＯ、ＳｉＯ２をＣａ：Ｅｕ：Ｍｇ：Ｓｉのモル比が０．９５：０．０５：１：１になるように秤量して混合した後、大気中で例えば１２００℃で焼成することにより製造することができる。
【００１４】
本発明の蛍光体を製造するためのカルシウム化合物、ストロンチウム化合物、バリウム化合物、マグネシウム化合物、ケイ素化合物、ゲルマニウム化合物としては、高純度（９９％以上）の水酸化物、炭酸塩、硝酸塩、ハロゲン化物、シュウ酸塩など高温で分解し酸化物になりうるものかまたは高純度（９９％以上）の酸化物が使用できる。
【００１５】
付活剤となるセリウム、プラセオジム、ネオジム、プロメチウム、サマリウム、ユーロピウム、テルビウム、ジスプロシウム、ホルミウム、エルビウム、ツリウム、イッテルビウム、マンガンを含む化合物としては、高純度（９９％以上）の水酸化物、炭酸塩、硝酸塩、ハロゲン化物、シュウ酸塩など高温で分解し酸化物になりうるものかまたは高純度（９９％以上）の酸化物が使用できる。
【００１６】
これらの化合物の混合には、通常工業的に用いられているボールミル、Ｖ型混合機、攪拌装置等を用いることができる。
【００１７】
混合した後、例えば９００℃以上１５００℃以下の温度範囲にて１〜１００時間保持して焼成することにより本発明の蛍光体が得られる。金属化合物として水酸化物、炭酸塩、硝酸塩、ハロゲン化物、シュウ酸塩など高温で分解し酸化物になりうるものを用いた場合、これらの化合物を酸化物としたり水分を除去するために、焼成の前に、例えば６００℃以上９００℃未満の温度範囲にて仮焼することもできる。
【００１８】
焼成雰囲気としては、特に限定されるものではなく、窒素、アルゴンなどの不活性雰囲気；空気、酸素、酸素含有アルゴン、酸素含有窒素などの酸化性雰囲気；水素含有窒素、水素含有アルゴンなどの還元性雰囲気のいずれも用いることができる。付活剤としてＥｕおよび／またはＭｎを用いる場合は、例えば、窒素やアルゴン等に水素を０．１〜１０体積％含有させた還元性雰囲気で焼成することが好ましい。また仮焼の雰囲気は、不活性雰囲気、酸化性雰囲気、還元性雰囲気のいずれでもよい。また、結晶性を高めるために、適量のフラックスを金属化合物に添加してもよい。
【００１９】
さらに上記方法にて得られる蛍光体を、例えばボールミル、ジェットミル等を用いて粉砕することができる。また、洗浄、分級することができる。得られる蛍光体の結晶性を高めるために、再焼成を行うこともできる。
【００２０】
以上のようにして得られる本発明の蛍光体は真空紫外線励起により、すなわち２００ｎｍより短い波長の紫外線の励起により、高い輝度を示し、ＰＤＰおよび希ガスランプなどの真空紫外線励起発光素子に好適である。
【００２１】
ここで、本発明の蛍光体を用いてなる真空紫外線励起発光素子の例としてＰＤＰを挙げ、その製造方法について説明する。ＰＤＰの製造方法としては、例えば、特開平１０−１９５４２８号公報に開示されているような公知の方法が使用できる。すなわち、青色、緑色、赤色発光用のそれぞれの真空紫外線励起発光素子用の蛍光体を、例えば、セルロース系化合物、ポリビニルアルコールのような高分子化合物からなるバインダーおよび有機溶媒と混合して蛍光体ペーストを調製する。この蛍光体ペーストをスクリーン印刷などの方法によって背面基板の内面の隔壁で仕切られアドレス電極を備えたストライプ状の基板表面と隔壁面に塗布した後、３００〜６００℃の温度範囲で熱処理し、それぞれの蛍光体層を形成させる。これに、蛍光体層と直交する方向の透明電極およびバス電極を備え、内面に誘電体層と保護層を設けた表面ガラス基板を重ねて接着する。内部を排気して低圧のＸｅやＮｅ等の希ガスを封入し、放電空間を形成させることにより、ＰＤＰを製造することができる。
【００２２】
【実施例】
次に、本発明を実施例によりさらに詳しく説明するが、本発明はこれらの実施例に限定されるものではない。
【００２３】
比較例１
炭酸カルシウム（和光純薬工業（株）製、ＣａＣＯ３）、酸化ユーロピウム（信越化学工業（株）製、Ｅｕ２Ｏ３）、炭酸マグネシウム（協和化学工業（株）製、ＭｇＣＯ３）、酸化珪素（和光純薬工業（株）製、ＳｉＯ２）各々をＣａＣＯ３：ＭｇＣＯ３：Ｅｕ２Ｏ３：ＳｉＯ２のモル比が０．９７：１：０．０１５：２になるように秤量し、混合した後、２体積％Ｈ２含有Ａｒ雰囲気中で１４００℃の温度で２時間保持して焼成した。このようにして、組成式が（Ｃａ０．９７Ｅｕ０．０３）ＭｇＳｉ２Ｏ６で表される蛍光体を得た。この蛍光体に、６．７Ｐａ（５×１０−２Ｔｏｒｒ）以下の真空槽内で、得られた蛍光体にエキシマ１４６ｎｍランプ（ウシオ電機社製、Ｈ００１２型）を用いて紫外線を照射したところ、青色の発光を示し、得られた輝度を１００とした。
【００２４】
実施例１
組成式がＣａ０．９５Ｅｕ０．０５ＭｇＳｉＯ４で表される化合物からなる蛍光体を得るべく、炭酸カルシウム（和光純薬工業（株）製、ＣａＣＯ３）、酸化ユーロピウム（信越化学工業（株）製、Ｅｕ２Ｏ３）、塩基性炭酸マグネシウム（和光純薬工業（株）製、（ＭｇＣＯ３）４Ｍｇ（ＯＨ）２・５Ｈ２Ｏ）、酸化珪素（和光純薬工業（株）製、ＳｉＯ２）各々をＣａＣＯ３：Ｅｕ２Ｏ３：（ＭｇＣＯ３）４Ｍｇ（ＯＨ）２・５Ｈ２Ｏ：ＳｉＯ２のモル比が０．９５：０．０２５：０．２：１になるように秤量、混合した後、Ｈ２を２体積％含有するＡｒ雰囲気中において、１２００℃の温度で２時間保持して焼成した。空気の圧力が６．７Ｐａ（５×１０−２Ｔｏｒｒ）以下の真空槽内で、得られた蛍光体にエキシマ１４６ｎｍランプ（ウシオ電機社製、Ｈ００１２型）を用いて真空紫外線を照射したところ、比較例１に比べ相対輝度１１５の青色発光を示した。
【００２５】
【発明の効果】
本発明の蛍光体は真空紫外線励起による輝度が従来の蛍光体より一層高く、特にＰＤＰや希ガスランプなどの真空紫外線励起発光素子用に好適であり、高輝度の真空紫外線励起発光素子が実現できるので、工業的に極めて有用である。